(57)【特許請求の範囲】
【請求項１】
型枠の上に、一方向に引き揃えられた繊維束および織物構造を有する繊維の少なくとも１種を積層し、その上に無機質発泡体または無機質マットを積層した後、フィルムで全体を覆い、しかる後、該フィルム内を一方から真空にし、もう一方から常温硬化型樹脂または熱硬化型樹脂を注入して、成形することを特徴とする繊維強化プラスチック製耐火建築部材の製造方法。
【請求項２】
常温硬化型樹脂または熱硬化型樹脂を塗布したフィルムの上に一方向に引き揃えられた繊維束および織物構造を有する繊維の少なくとも１種を積層し、次いで、その上に同じ樹脂を塗布したフィルムを被せた後、加熱ローラで押さえながら樹脂を含浸させて、プリプレグ化した後、該プリプレグを２層以上積層した後、その積層体の上部に無機質発泡体または無機質マットを積層し、その上に常温硬化型樹脂または熱硬化型樹脂を塗布した後、カバーフィルムで全体を覆い、該フィルム内を真空にした後、オートクレーブ成形することを特徴とする繊維強化プラスチック製耐火建築部材の製造方法。
【請求項３】
該無機質発泡体または無機質マットを積層した後、さらに無機質材を積層することを特徴とする請求項１または２記載の繊維強化プラスチック製耐火建築部材の製造方法。
【請求項４】
該無機質材が、厚みが２〜１００ｍｍで、比重が１〜５であるものであることを特徴とする請求項３記載の繊維強化プラスチック製耐火建築部材の製造方法。
【請求項５】
該常温硬化型樹脂または熱硬化型樹脂が、２５℃での粘度が０．１〜２０ポイズであるものである請求項１または２記載の繊維強化プラスチック製耐火建築部材の製造方法。
【請求項６】
該プリプレグを２層以上に積層する方法が、該プリプレグを切断し、その切断したプリプレグを積層する方法である請求項２記載の繊維強化プラスチック製耐火建築部材の製造方法。
【請求項７】
該無機質発泡体または無機質マットが、嵩比重が０．１〜０．９であるものである請求項１または２記載の繊維強化プラスチック製耐火建築部材の製造方法。
【発明の詳細な説明】
【０００１】
【発明の属する技術分野】
本発明は、耐火性能の優れた繊維強化プラスチック製耐火建築部材の製造方法に関するものである。
【０００２】
【従来の技術】
従来、炭素繊維はそのすぐれた力学的性質、特にすぐれた強度および弾性率を利用した複合材料の補強繊維として工業的に広く利用され建築構造物、土木材料などにも利用されつつある。
【０００３】
一般的に炭素繊維は、エポキシ樹脂に代表される熱硬化性樹脂の強化繊維として利用されているが、エポキシ樹脂をマトリックスとする炭素繊維強化プラスチックは耐火性が悪い。建築物の構造材として使用するには、建築基準法に定められた消火設備や敷地面積の規制、建設地域の規制がある。このため、上記規制場所では建築部材の防火性能、耐火性能を高めるため多種の耐火塗料を塗布する手段がとられている。例えば、火災時の加熱による建築構造部材の温度上昇を遅延させるため加熱により不燃性ガスを発生しながら発泡し、多孔質炭化層を有する発泡型耐火塗料がある。特開昭５２−１０３８１７号公報では建築物の内装を構成する天井または壁等の基材と内装材との間に発泡性防火物質層を介在させることを特徴とする建築物内装の防火方法が開示されている。また、特開平９−５３３７４号公報には、非中空のＦＲＰ成形部材本体の表面に発泡型耐火塗料を塗布して耐火塗膜を形成した耐火ＦＲＰ部材が開示されている。
【０００４】
しかしながら、これらの耐火塗料は２００℃以上の温度で徐々に発泡を開始するため、ＦＲＰ部材の表面に通常の方法で発泡性防火物質や耐火塗料を直接塗布しただけでは、火災時の熱で耐火塗料が発泡する前に、ＦＲＰ部材の温度が急上昇し、軟化して形態を保持できなくなる問題がある。また、天井基材や壁基材に貼り付けたＦＲＰと内装材との間に発泡性防火物質を塗布した場合でも火災時、内装材の燃焼で、天井および壁基材に貼り付けたＦＲＰ材の温度が３５０℃に達し、該ＦＲＰ材は形態保持ができなくなる。すなわち発泡性防火物質だけではＦＲＰ部材にとっては、耐火断熱効果が小さいという欠点がある。
【０００５】
【発明が解決しようとする課題】
本発明は、かかる従来技術の問題点に鑑み、ＪＩＳ  Ａ１３０４に規定される３０分の耐火試験に合格する耐火性および断熱性を大きく向上した優れた繊維強化プラスチック（以下、単にＦＲＰという）材およびその製造方法を提供せんとするものである。
【０００６】
【課題を解決するための手段】
本発明は、かかる課題を解決するために、次のような手段を採用するものである。
【０００７】
すなわち、本発明の繊維強化プラスチック製耐火建築部材の製造方法は、型枠の上に、一方向に引き揃えられた繊維束および織物構造を有する繊維の少なくとも１種を積層し、その上に無機質発泡体または無機質マットを積層した後、フィルムで全体を覆い、しかる後、該フィルム内を一方から真空にし、もう一方から常温硬化型樹脂または熱硬化型樹脂を注入して、成形することを特徴とするものであり、また、常温硬化型樹脂または熱硬化型樹脂を塗布したフィルムの上に一方向に引き揃えられた繊維束および織物構造を有する繊維の少なくとも１種を積層し、次いで、その上に同じ樹脂を塗布したフィルムを被せた後、加熱ローラで押さえながら樹脂を含浸させて、プリプレグ化した後、該プリプレグを２層以上積層した後、その積層体の上部に無機質発泡体または無機質マットを積層し、その上に常温硬化型樹脂または熱硬化型樹脂を塗布した後、カバーフィルムで全体を覆い、該フィルム内を真空にした後、オートクレーブ成形することを特徴とするものである。
【０００８】
【発明の実施の形態】
本発明は、前記課題、すなわち、ＪＩＳ  Ａ１３０４に規定される３０分の耐火試験に合格する耐火性および断熱性を大きく向上した優れた繊維強化プラスチック（以下、単にＦＲＰという）材について、鋭意検討し、ＦＲＰ材の少なくとも片面に無機質発泡体または無機質マットを積層してみたところ、以外にもかかる課題を一挙に解決することを究明したものである。特に本発明のＦＲＰ製耐火建築部材は、ＪＩＳ  Ａ１３０４に規定される３０分の耐火試験に合格するところに重要な意味が存するものである。以下、かかる耐火性を有するＦＲＰ材とその付与方法について説明する。
【０００９】
本発明のＦＲＰ材は、フェノール樹脂、エポキシ樹脂、不飽和ポリエステル樹脂、ウレタン樹脂、メラミン樹脂の常温硬化型樹脂または熱硬化型樹脂をマトリックス樹脂とする複合材であり、なかでもフェノール樹脂が安価で、かつ難燃性にすぐれており、好ましく使用される。
【００１０】
また、かかるＦＲＰの補強繊維としては、好ましくは無機繊維が使用され、たとえば、ガラス繊維、チラノ繊維、炭素繊維、シリコンカーバイト繊維、シリコンナイトライド繊維、ボロン繊維、アルミナ繊維、鉱物繊維等を使用いることができる。これらの繊維はコスト、性能を配慮して単独または複合で使用することができる。
【００１１】
本発明は、かかるＦＲＰ材の少なくとも片面に無機質発泡体または無機質マットを積層、配置したものである。かかる無機質発泡体または無機質マットとしては、嵩比重が、好ましくは０．１〜０．９、さらに好ましくは０．２〜０．５であるものが使用される。かかる嵩比重が０．１より小さいと成形時、発泡体の形態保持性が悪く成形圧力でフォームが潰れることになる。逆に嵩比重が０．９より大きいと重量が増加し取り扱い性が悪く、コストも高くなる。
【００１２】
かかる無機質発泡体または無機質マットとしては、セラミック、ケイ酸カルシウム、アスベスト、炭酸マグネシウム、炭酸カルシウム、ガラス繊維、グラファイト等のシート状物、マット状物、パネル体および発泡体が挙げられる。中でも炭酸カルシウム、ケイ酸カルシウム、ガラス発泡体またはマットは防火性能がよく好ましく使用される。
【００１３】
かかる無機質発泡体または無機質マットの厚さは、０．５〜５０ｃｍが好ましく、１〜１０ｃｍがより好ましい。すなわち、無機質発泡体または無機質マットの厚さが０．５ｃｍより薄いと断熱性が低下し、ＦＲＰが加熱され機械的強度が低下し、形態保持できなくなる。また、５０ｃｍより厚すぎると重量が増加し、取り扱いにくくなる他部材の価格も高くなるためコスト的にマイナスになる。
【００１４】
なお、本発明において、耐火性能を向上させるため、かかる無機質発泡体または無機質マットの各表面に無機質材を積層するのが好ましい。かかる積層としては、接着、貼り付け加工、融着、縫着など固定することができるものであれば何でもよいが、好ましくは接着、貼り付け加工するのがよい。かかる加工を施すことにより、該ＦＲＰは、熱源から断熱保護され、さらに、その上に無機質発泡体または無機質マットにより、さらに断熱保護されるので、該ＦＲＰ材は強度の低下、軟化、燃焼することもなく安定し、形態保持することができる。
【００１５】
かかる無機質材としては、たとえば、石膏、セメント、モルタル、セラミック、ケイ酸カルシウム、アスベスト、炭酸マグネシウム、炭酸カルシウム、ガラス繊維、グラファイト等のシート状物またはパネル体を使用することができる。中でも石膏、セメント、モルタル、アスベスト等のパネル体が安価で耐火性能がよいので好ましく使用される。これら無機質パネル体の中に断熱性の向上、軽量化、強度向上のために、さらに天然繊維、無機繊維、合成繊維、有機繊維、再生繊維等を添加することができる。中でも無機繊維であるガラス繊維や天然のパルプ、石綿、炭素繊維等は耐火性がよくより好ましい。
【００１６】
かかる無機質材としては、好ましくは厚みが２〜１００ｍｍで、比重が１〜５であるものを使用すると、すなわち、該無機質材は、防火材以外に断熱性と耐衝撃性も要求されるので、２ｍｍ以上の厚みを有するものが好ましく使用される。厚みが２ｍｍより小さいと耐衝撃性が小さく、かつ断熱性が小さくなる傾向があり、また、厚みが１００ｍｍより大きくなると、建築部材としての重量が大きくなりすぎて、取り扱いにくくなり、コスト的にもマイナスとなる。
【００１７】
次ぎに、該無機質材としては、比重が１〜５であるものが使用されるが、比重が１より小さいものであると、機械的強度が低下し、部材全体の強度が低下するし、逆に比重が５より大きいと、部材の重量が大きくなりすぎて、ＦＲＰを使用するメリット、つまり軽量化のメリットが小さくなる。
【００１８】
また、本発明においては、ＦＲＰ材の表面に無機質発泡体または無機質マットを積層、配置するものであるが、さらに耐火性に優れたものであれば何を積層してもよい、たとえばフェノールフォーム材など有機質の準不燃発泡材を積層することもできる。いずれにしても最終的には、さらに、その表面に無機質材を積層すればよい。
【００１９】
本発明のＦＲＰ耐火建築部材は、ＪＩＳ  Ａ１３０４に規定される３０分の耐火試験に合格する材料であり、天井、壁、床、柱、屋根、梁、庇、ドア等の建築部材として好適に用いることができる。中でも軽量、高弾性率、錆びない、形状、寸法、成形の自由度などの特徴を生かせる天井材、屋根材、壁材、床材としての用途が好ましい。
【００２０】
天井材、屋根材、壁材、床材などはＦＲＰ材の表面に嵩比重が０．１〜０．９の無機質発泡体または無機質マットを積層し、その無機質発泡体またはマットの表面に厚みが２〜１００ｍｍで比重１〜５の無機質材を積層して、フェノール樹脂で一体成形したものは、断熱効果が大きく耐火性が良いため、ＦＲＰの性能を十分生かせる耐火建築部材が提供できる。また、このＦＲＰ耐火部材は船舶、車両構体、航空機等の壁材、床材天井材にも使用可能である。
【００２１】
本発明のＦＲＰ製耐火建築部材の製造方法について、以下、説明する。すなわち、ひとつ方法は、型枠の上に、一方向に引き揃えられた繊維束および織物構造を有する繊維の少なくとも１種を積層し、その上に無機質発泡体または無機質マットを積層した後、フィルムで全体を覆い、しかる後、該フィルム内を一方から真空にし、もう一方から常温硬化型樹脂または熱硬化型樹脂を注入して、成形する方法であり、今ひとつは、常温硬化型樹脂または熱硬化型樹脂を塗布したフィルムの上に一方向に引き揃えられた繊維束および織物構造を有する繊維の少なくとも１種を積層し、次いで、その上に同じ樹脂を塗布したフィルムを被せた後、加熱ローラで押さえながら樹脂を含浸させて、プリプレグ化した後、該プリプレグを２層以上積層した後、その積層体の上部に無機質発泡体または無機質マットを積層し、その上に常温硬化型樹脂または熱硬化型樹脂を塗布した後、カバーフィルムで全体を覆い、該フィルム内を真空にした後、オートクレーブ成形する方法である。
【００２２】
かかる二つの方法において、使用する材料である無機質発泡体または無機質マット、および、無機質材、さらには、常温硬化型樹脂または熱硬化型樹脂などは、いずれも条件は、おなじものを使用する。すなわち、無機質発泡体または無機質マットとしては、嵩比重が０．１〜０．９のものを、また、無機質材としては、厚みが２〜１００ｍｍで比重が１〜５のものを使用し、常温硬化型樹脂または熱硬化型樹脂としては、２５℃での粘度が、好ましくは０．１〜２０ポイズより好ましくは１〜１０ポイズのものを使用するものである。
【００２３】
ここで使用する強化繊維としては、一方向に引き揃えられた繊維束および織物構造を有する繊維の少なくとも１種であり、すなわち、これらの単独または組み合わせの形で用いることができる。また、ＦＲＰ製耐火建築部材を成形する際の基材全体を覆ったフィルム内は真空にする必要がある。すなわち、真空度が０．１ＭＰａ以上になるようにシールする。真空漏れがあると成形されるＦＲＰ中に泡が入り物性の低いＦＲＰができる。フィルム内に注入する樹脂は常温硬化型または熱硬化型のいずれでもよいが、中でも常温硬化型の樹脂が、コスト的に安価で、硬化炉が不要で成形物の大きさにも自由度があり取り扱いやすいので好ましく使用される。特に常温硬化型フェノール樹脂がより好ましく使用される。
【００２４】
かかる常温硬化型樹脂または熱硬化型樹脂の２５℃での粘度が、０．１ポイズより小さいと樹脂が一気に通過するパスが固定され全体的に含浸斑となる。また２０ポイズより大きいと樹脂が基材の中を通過しにくく時間がかかるほか、通過しない部分が発生して含浸斑になる。
【００２５】
また、もう一つの製造方法としては、オートクレーブ成形することに特徴を有するが、そのために特定なフィルムで被覆して、プリプレグ化する工程が必須である。すなわち、常温硬化型樹脂または熱硬化型樹脂を塗布したフィルムの上に、補強用無機繊維を積層し、次いで同じ樹脂を塗布したフィルムを被せて被覆し、加熱ローラで押さえながら樹脂を含浸させプリプレグ化する。このプリプレグを積層した後、あるいは、該プリプレグを切断し、それを積層して、積層体を形成した後、その積層体の上部に無機質発泡体または無機質マットを積層し、その上に常温硬化型樹脂または熱硬化型樹脂を塗布し、さらに無機質材を積層した後、カバーフィルムで覆い、フィルム内を真空度０．１ＭＰａ以上の真空にした後、オートクレーブ（圧力釜）内に入れ圧力０．３ＭＰａ、温度１３０℃で１時間かけて成形するものである。
【００２６】
この方法は、プリプレグ化するため樹脂量を希望通りに調整できることから、高Ｖｆの成形物ができ、成形物の強度が向上し、樹脂量も少なくて済むため低コストになる。フィルムに塗布する樹脂は、常温硬化型でも熱硬化型樹脂でもいずれでもよいが、好ましくはポットライフが長く、長期保管が可能な熱硬化型樹脂が好ましく使用される。
【００２７】
本発明の繊維強化プラスチック製耐火建築部材およびその製造方法について図を以て説明する。図１、図２は、本発明の繊維強化プラスチック製耐火建築部材の構造の一例を示すもので、繊維強化プラスチック３の上に無機質発泡体２を樹脂で接着させ、さらにその上に無機質材を接着させている構造例である。
【００２８】
図３は、繊維強化プラスチック製耐火建築部材の製造方法の一例を示す概略図であり、型枠７の上に織物シート４を配置し、その上に無機質発泡体２を積層し、その上に無機質材１を積層し、その積層物の周囲には、無機質発泡体を圧力で潰れないよう保護するための補強板１２が設置されその補強材の内側には樹脂拡散媒体６が配置されている。織物シート４の上端部には、樹脂注入口８を設置し、反対側の型枠の上には、真空吸引口９を配置し、全体をカバーフィルム１０で覆い、端部は型枠全周囲に取り付けたシリコン系シール材１１に貼り付ける。カバーフィルム内は、真空吸引口から真空ポンプで真空度０．１ＭＰａ以上を継続維持しながら、樹脂注入口から２５℃での粘度が０．１〜２０ポイズの常温硬化型フェノール樹脂を注入し、樹脂が全体に行き渡った後、樹脂注入のみ停止し、常温で樹脂を硬化させ成形するものである。
【００２９】
図４は、本発明の繊維強化プラスチツク製耐火建築部材のもう一つの製造方法を示し、型枠７の上に、熱硬化型フェノール樹脂含浸織物プリプレグ５を１０層積層し、その上に無機質発泡体２を積層し、その上に熱硬化型フェノール樹脂を塗布して、無機質材１を積層する。その積層物の周囲には、無機質発泡体を圧力で潰れないよう保護するための補強板１２が設置され、型枠の端部には、真空吸引口９を配置し、全体をカバーフィルム１０で覆い、端部は型枠全周囲に取り付けたシリコン系シール材１１に貼り付ける。成形準備が終了後、オートクレーブ（圧力釜）内に入れ、カバーフィルム内を真空吸引口から真空ポンプで真空度０．１ＭＰａ以上を継続維持しながら、釜内圧を０．３ＭＰａ、温度８０℃で３時間と１３０℃で２時間かけて硬化させ、成形するものである。
【００３０】
【実施例】
以下、本発明を実施例により具製体的に説明する。
【００３１】
実施例１
単繊維本数が１２０００本の撚りの無い扁平状アクリル系炭素繊維を機織り機を用いて織物シートに加工した。型枠の上に織物シートを１０層積層し、該織物シート積層物の上に厚み３０ｍｍ、密度７０ｋｇ／ｍ3 の炭酸カルシウム発泡体を積層し、その上に成形用樹脂を注入させるための溝加工した厚みが１０ｍｍ、比重が１．２の軽量石膏ボードを積層した。全積層物の周囲には真空による発泡体の潰れを防止するための補強板を取り付けた。全体をカバーフィルムで覆い端部はシリコン系シール材でシールした。真空ポンプを用いて真空吸引口からカバーフィルム内を真空度０．１ＭＰａ以上にし、２５℃雰囲気中の樹脂粘度が０．１〜２０ポイズの常温硬化型フェノール樹脂を樹脂注入口から織物シート上に注入し拡散、含浸後、軽量石膏ボードと炭酸カルシウム発泡体の接着面へ樹脂拡散媒体を介して注入し、常温で２４時間かけて硬化させ一辺が１２００ｍｍ、厚みが４５ｍｍのＦＲＰ製耐火建築部材を得た。このＦＲＰ製耐火建築部材は、建築基準法に従った耐火試験（ＪＩＳ  Ａ１３０４）条件で３０分の耐火試験を実施した。試験炉は間口１０００ｍｍの小型試験炉を用いた。熱源としてプロパンガスバーナを用い試験体の無機質材側から加熱し、試験体（ＦＲＰ）の裏面温度を測定した。３０分経過時の試験体の表面温度は８４０℃で、ＦＲＰの裏面温度は１４１℃と断熱効果は大きかった。結果を表１に示す。
【００３２】
実施例２
実施例１と同様の織物シートを熱硬化型フェノール樹脂が塗布されたフィルムの上に１層乗せ、その上に同様の樹脂が塗布されたフィルムを被せて加熱ローラで押しながら樹脂を繊維に含浸させプリプレグ化した。型枠の上にフェノール樹脂を含浸した織物プリプレグを１０層積層し、その上に厚みが３０ｍｍの炭酸カルシウム発泡体を積層した。炭酸カルシウム発泡体の上にフェノール樹脂を塗布し、厚みが１０ｍｍ、比重が１．２の軽量石膏ボードを積層した。全体をカバーフィルムで覆い端部は型枠全周囲に取り付けたシリコン系シール材に貼り付ける。型枠に取り付けた積層体は、オートクレーブ内に設置し、真空吸引口から真空ポンプを用いてカバーフィルム内の真空度を０．１ＭＰａ以上に継続維持しながら釜内圧力０．３ＭＰａ、温度８０℃で３時間と１３０℃で２時間かけて加圧成形し、一辺が１２００ｍｍ、厚みが４５ｍｍのＦＲＰ試験体を得た。ＦＲＰ試験体は実施例１と同様の耐火試験を実施した。３０分経過時の試験体の表面温度は８４０℃で、ＦＲＰの裏面温度は１４５℃と断熱効果は大きかった。結果を表１に示す。
【００３３】
実施例３
炭酸カルシウム発泡体の替わりにガラス発泡体を用いた以外は実施例１と同様の樹脂、構成および方法で成形し、一辺が１２００ｍｍ、厚みが３０ｍｍのＦＲＰ試験体を得た。ＦＲＰ試験体は実施例１と同様の方法で耐火試験を実施した。試験体は３０分経過時の表面温度が８４０℃で、ＦＲＰの裏面温度は１４９℃と断熱効果は大きかった。結果を表１に示す。
【００３４】
実施例４
炭酸カルシウム発泡体の替わりにガラスマットを用いて周囲を補強板で囲い成形時のマットの潰れを防止した以外は実施例１と同様の樹脂、構成および方法で成形し、一辺が１２００ｍｍ、厚みが３０ｍｍのＦＲＰ試験体を得た。
【００３５】
ＦＲＰ試験体は実施例１と同様の方法で耐火試験を実施した。３０分経過時の試験体の表面温度は８４０℃でＦＲＰの裏面温度は１３５℃と断熱効果は大きかった。結果を表１に示す。
【００３６】
比較例１
実施例１と同様の織物シートを１０層積層した。その上に樹脂拡散媒体を置いて全体をフィルムで覆い、織物シートの片方から真空ポンプを用いてフィルム内を真空度７５０ｍｍＨｇにした。樹脂拡散媒体の一方から樹脂粘度５ポイズのフェノール樹脂を注入し、常温で硬化させ一辺が１２００ｍｍ、厚みが５ｍｍのＦＲＰ試験体を得た。このＦＲＰ試験体は実施例１と同様の条件で３０分耐火試験を実施した。３０分経過時の試験体の表面温度は８４０℃で、ＦＲＰの裏面温度は６３５℃と高く断熱効果は小さく耐火試験合格レベル（３０分後の裏面温度が２６０℃を越えないこと）には達しない値であった。結果を表１に示す。
【００３７】
比較例２
実施例１と同様の織物シートを１０層積層し、その上に厚み３０ｍｍ、密度４０ｋｇ／ｍ3 のフェノール発泡体を積層し、全体をフィルムで覆い、一方から真空ポンプを用いてフィルム内を真空度７５０ｍｍＨｇにした。もう一方から樹脂粘度５ポイズのフェノール樹脂を注入し、常温で硬化させ一辺が１２００ｍｍ、厚みが３５ｍｍのＦＲＰ試験体を得た。ＦＲＰ試験体は実施例１と同様の条件で３０分耐火試験を実施した。３０分経過時の試験体の表面温度は８４０℃で、ＦＲＰの裏面温度は４７４℃と高く、加熱されたフェノール発泡体の表面は加熱減量しており断熱効果は小さく耐火試験は不合格であった。結果を表１に示す。
【００３８】
【表１】
0003882338.tif 000002
【００３９】
【発明の効果】
本発明によれば、ＪＩＳ  Ａ１３０４に規定される３０分の耐火試験に合格する優れた耐火性および断熱性が大きく向上した、軽量建築部材を提供することができる。特に本発明の建築部材は、外壁材、天井材、屋根材などに好適に使用することができる。
【図面の簡単な説明】
【図１】  本発明における繊維強化プラスチック製耐火建築部材の構造の一例を示す断面図である。
【図２】  本発明における繊維強化プラスチック製耐火建築部材の構造の他の一例を示す断面図である。
【図３】  本発明の繊維強化プラスチック製耐火建築部材の製造方法の一例を示す概略図である。
【図４】 本発明の繊維強化プラスチック製耐火建築部材の製造方法の他の一例を示す概略図である。
【符号の説明】
１：無機質材
２：無機質発泡体
３：ＦＲＰ
４：織物シート
５：織物プリプレグ
６：樹脂拡散媒体
７：型枠
８：樹脂注入口
９：真空吸引口
１０：カバーフィルム
１１：シール材
１２：補強板
【図１】
0003882338.tif 000003
【図２】
0003882338.tif 000004
【図３】
0003882338.tif 000005
【図４】
0003882338.tif 000006